(57)【要約】【課題】表面にＰＴＦＥや二硫化モリブデンなどの低接着性の固体潤滑剤が強固に密着固定され、無給油環境下や腐食性環境下においても良好な摺動性や耐焼付性が得られた焼結銅系合金材製品を提供することである。【解決手段】例えば、過酸化物、ペルオキソ化合物、クロム酸および過マンガン酸の群の中から選ばれる一種または二種以上の化合物、更にはりん酸、硫酸、硝酸、塩酸、フッ化水素酸、ジルコンフッ酸、チタンフッ酸、チタン酸、モリブデン酸、タングステン酸、バナジン酸、ニオブ酸、及び有機キレート剤の群の中から選ばれる一種または二種以上の化合物を含む選択的化学エッチング液で焼結銅系合金材を処理し、この後、表面に潤滑性皮膜を設ける。【特許請求の範囲】
【請求項１】
気孔径が１０μｍ〜２００μｍの気孔における（入口部での径）／（内部での径）の平均値が２以上である燒結銅系合金材と、
前記燒結銅系合金材の上に設けられた皮膜
とを具備することを特徴とする燒結材製品。
【請求項２】
摺動性および耐食性に優れた燒結材製品であって、
気孔率が２〜３５体積％で、かつ、気孔径が１０μｍ〜２００μｍの気孔における（入口部での径）／（内部での径）の平均値が２〜２０の燒結銅系合金材と、
前記燒結銅系合金材の上に設けられた皮膜
とを具備することを特徴とする燒結材製品。
【請求項３】
金属リン酸塩および／または金属酸化物の層を皮膜の下に具備することを特徴とする請求項１又は請求項２の燒結材製品。
【請求項４】
皮膜が固体潤滑剤系皮膜であることを特徴とする請求項１〜請求項３いずれかの燒結材製品。
【請求項５】
選択的化学エッチング液で燒結銅系合金材を処理するＡ工程と、
前記Ａ工程の後、表面に皮膜を設けるＣ工程
とを具備することを特徴とする燒結材製品の製造方法。
【請求項６】
選択的化学エッチング液で燒結銅系合金材を処理するＡ工程と、
前記Ａ工程の後、表面に金属リン酸塩および／または金属酸化物の層を設けるＢ工程と、
前記Ｂ工程の後、表面に皮膜を設けるＣ工程
とを具備することを特徴とする燒結材製品の製造方法。
【請求項７】
選択的化学エッチング液が過酸化物、ペルオキソ化合物、クロム酸および過マンガン酸の群の中から選ばれる一種または二種以上の化合物を含む溶液であることを特徴とする請求項５又は請求項６の燒結材製品の製造方法。
【請求項８】
選択的化学エッチング液が、過酸化物、ペルオキソ化合物、クロム酸および過マンガン酸の群の中から選ばれる一種または二種以上の化合物と、りん酸、硫酸、硝酸、塩酸、フッ化水素酸、ジルコンフッ酸、チタンフッ酸、チタン酸、モリブデン酸、タングステン酸、バナジン酸、ニオブ酸、及び有機キレート剤の群の中から選ばれる一種または二種以上の化合物とを含む溶液であることを特徴とする請求項５又は請求項６の燒結材製品の製造方法。
【請求項９】
Ｂ工程は、亜鉛、カルシウム、マグネシウム、マンガン、ニッケル、コバルト、モリブデン、タングステン、銅、錫、チタン、ジルコニウム、バナジウム、インジウム、及びクロムの群の中から選ばれる一種または二種以上の金属の化合物を含む溶液で焼結銅系合金材を処理することにより、金属リン酸塩および／または金属酸化物の層が設けられる工程であることを特徴とする請求項５〜請求項８いずれかの燒結材製品の製造方法。
【請求項１０】
Ａ工程の後、かつ、Ｃ工程の前において、焼結銅系合金材を超音波洗浄する洗浄工程を具備することを特徴とする請求項５〜請求項９の燒結材製品の製造方法。
【請求項１１】
Ａ工程の後、かつ、Ｃ工程の前において、焼結銅系合金材を有機アルカリ化合物を含む溶液で処理することを特徴とする請求項５〜請求項１０いずれかの燒結材製品の製造方法。
【請求項１２】
皮膜が固体潤滑剤系皮膜であることを特徴とする請求項５〜請求項１１いずれかの燒結材製品の製造方法。
【発明の詳細な説明】
【０００１】
【発明の属する技術分野】
本発明は、自動車や船舶等の輸送機械、その他の一般産業機械、家電製品、ＯＡ機器、或いは建築材料や印刷等に使用される燒結材製品に関する。特に、摺動性や耐食性に優れた燒結材製品に関する。
【０００２】
【発明が解決しようとする課題】
銅系合金は、熱・電気伝導性が良く、又、耐食性・加工性も良好な為、建築・印刷・電機・自動車などの各種産業分野において利用されている。特に、耐食性・摺動性が良好な為、各種ギヤ、ガイドレール、自動車部品、家電部品、ポンプ、モータ、ＯＡ機器などの摺動部品に幅広く使用されている。
【０００３】
ところで、潤滑油が使用できない環境や、長期の耐久性が要求される場合には、摺動面に表面処理を施すことが行われている。
【０００４】
例えば、高耐候性や汚れ付着防止、撥水性、潤滑性に優れたフッ素樹脂系の塗膜や、耐熱性、耐磨耗性、親水性、光触媒性、遠赤外線反射機能を持つ機能性セラミック膜を設けることが提案されている。
【０００５】
しかしながら、これらの膜は、一般的に、基材である焼結銅系合金材との密着性が良くなく、耐久性に乏しい。
【０００６】
例えば、特開平５−１５７１１５号公報には、銅合金中にポリアミド、ポリイミドなどの樹脂を含浸させる方法が開示されている。しかしながら、この種の樹脂は、焼結銅合金の気孔中への含浸が可能なことから、密着性が良いと言われている。しかしながら、これらの膜は、摺動性の面ではポリテトラフルオロエチレン（ＰＴＦＥ）等のフッ素系樹脂に比較して劣っている。この為、十分な摺動性能が得られ無い。そして、ポリアミド、ポリイミドなどの樹脂に代えて潤滑性が良いフッ素系樹脂を用いた場合には、含浸し難く、密着性が良くない。すなわち、ＰＴＦＥや二硫化モリブデン等の固体潤滑剤は、耐熱性、摺動性に優れているものの、含浸や塗布が困難であり、基材である焼結銅合金材との密着性に劣っている。
【０００７】
そこで、密着性を改善する為、焼結銅系合金材を砂やセラミック粒子でブラストすることが考えられた。
【０００８】
しかしながら、この技術は、密着性は改善するものの、軟質な銅系合金材にブラスト粒子が刺さる為、この刺さったブラスト粒子によって相手材が摩耗し、又、基材が変形したり、更には耐焼付性や耐久性が低下すると言った大きな問題が起きる。従って、焼結銅系合金材の製品にはブラストによる手法は基本的には採用できない。
【０００９】
従って、本発明が解決しようとする課題は上記欠点を解決することである。
すなわち、摺動性や耐久性に優れた焼結銅系合金材製品を提供することである。特に、焼結銅系合金表面にＰＴＦＥや二硫化モリブデンなどの低接着性の固体潤滑剤が強固に密着固定され、無給油環境下や腐食性環境下においても良好な摺動性や耐焼付性が得られた焼結銅系合金材製品を提供することである。
【００１０】
【課題を解決するための手段】
上記の課題を解決する為の研究を鋭意押し進めて行った結果、厳しい腐食環境下では銅系合金中の亜鉛などの腐食し易い成分（易腐食性成分）が腐食して酸化生成物を作り、これによって焼き付きが速まることが判って来た。又、これを防止する為、ＰＴＦＥや二硫化モリブデンなどの固体潤滑剤を表面に塗布しても、基材である焼結銅系合金材との密着性が悪く、十分な効果が得られないことも判って来た。
【００１１】
そこで、更なる検討を鋭意押し進めて行くうちに、過酸化物、ペルオキソ化合物、クロム酸および過マンガン酸の群の中から選ばれる一種または二種以上の化合物を含む溶液を用いて易腐食性成分や酸化生成物を選択的に除去した場合、表面に設けられたＰＴＦＥや二硫化モリブデンなどの固体潤滑剤による皮膜が燒結材製品の気孔に喰い込み、密着性が向上し、しかも腐食性成分が少なくなることから、耐久性（耐食性）も向上していることが判って来た。
【００１２】
上記知見を基にして本発明が達成されたものである。
すなわち、前記の課題は、選択的化学エッチング液で燒結銅系合金材を処理するＡ工程と、
前記Ａ工程の後、表面に皮膜を設けるＣ工程
とを具備することを特徴とする燒結材製品の製造方法によって得られる。
【００１３】
又、選択的化学エッチング液で燒結銅系合金材を処理するＡ工程と、
前記Ａ工程の後、表面に金属リン酸塩および／または金属酸化物の層を設けるＢ工程と、
前記Ｂ工程の後、表面に皮膜を設けるＣ工程
とを具備することを特徴とする燒結材製品の製造方法によって得られる。
【００１４】
尚、選択的化学エッチング処理液の温度や処理時間は特に限定されないが、例えば室温〜５０℃の温度で、１〜１０分程度の時間である。
【００１５】
そして、上記のような処理をされてなる焼結銅系合金の製品は、気孔径が１０μｍ〜２００μｍの気孔における（入口部での径）／（内部での径）の平均値が２以上である燒結銅系合金材と、
前記燒結銅系合金材の上に設けられた皮膜
とを具備するものであった。
【００１６】
特に、摺動性および耐食性に優れた燒結材製品であって、
気孔率が２〜３５体積％で、かつ、気孔径が１０μｍ〜２００μｍの気孔における（入口部での径）／（内部での径）の平均値が２〜２０の燒結銅系合金材と、
前記燒結銅系合金材の上に設けられた皮膜
とを具備するものであった。
【００１７】
更には、金属リン酸塩および／または金属酸化物の層を皮膜の下に具備するものであった。
【００１８】
上記の選択的化学エッチング液としては、好ましくは過酸化物、ペルオキソ化合物、クロム酸および過マンガン酸の群の中から選ばれる一種または二種以上の化合物を含む溶液である。特に、過酸化物やペルオキソ化合物を含む水溶液である。ペルオキソ化合物としては、例えばペルオキソ硫酸、ペルオキソりん酸、ペルオキソバナジン酸、ペルオキソニオブ酸、ペルオキソタンタル酸、ペルオキソほう酸、ペルオキソチタン酸、ペルオキソタングステン酸、ペルオキソモリブデン酸、ペルオキソクロム酸などやこれらの可溶性塩が好ましい。特に、ペルオキソ硫酸やその塩である。中でも、ペルオキソ二硫酸のアンモニウム塩、ナトリウム塩、カリウム塩は特に好ましい。好ましい過酸化物は過酸化水素である。これらの水溶液における過酸化物やペルオキソ化合物等の好ましい濃度は１〜３０質量％、特に３〜２０質量％である。これは、濃度が低すぎると、易腐食性成分や酸化物の選択除去効果が小さく、逆に、濃度が高すぎると、結晶が析出し、液が不安定となるからである。
【００１９】
選択的化学エッチング液には、過酸化物あるいはペルオキソ化合物と共に、りん酸、硫酸、硝酸、塩酸、フッ化水素酸、ジルコンフッ酸、チタンフッ酸、チタン酸、モリブデン酸、タングステン酸、バナジン酸、ニオブ酸、及び有機キレート剤（銅に対してキレート効果を持つものが好ましく、例えば酒石酸、クエン酸、ＥＤＴＡ、有機ホスホン酸、フィチン酸など）の群の中から選ばれる一種または二種以上の化合物も含まれているのが好ましい。
【００２０】
好ましい組み合わせの選択的化学エッチング液としては、例えばリン酸−ペルオキソ硫酸、ペルオキソりん酸−硫酸、りん酸−過酸化水素、酒石酸−過酸化水素、りん酸−硝酸−過酸化水素、硫酸−過酸化水素などの水溶液である。
【００２１】
選択的化学エッチング液のｐＨは、特に好ましくは１〜５である。このｐＨ調整は、アンモニア水、炭酸アンモニウム、水酸化ナトリウム、炭酸ナトリウム、水酸化カリウムなどのアルカリを適宜用いることで行える。
【００２２】
本発明において、特に過酸化物やペルオキソ化合物を用いるのは、ブラスト処理による機械的な表面粗化方法や、通常の酸とかアルカリによる化学エッチングでは目的とする選択エッチングが出来ず、過酸化物やペルオキソ化合物等を用いることによって目的とする選択エッチングが効果的に出来、この選択エッチングされた表面上に設けられた皮膜に対するアンカー効果が非常に高かったからである。
【００２３】
上記選択的化学エッチング処理の後、亜鉛、カルシウム、マグネシウム、マンガン、ニッケル、コバルト、モリブデン、タングステン、銅、錫、チタン、ジルコニウム、バナジウム、インジウム、及びクロムの群の中から選ばれる一種または二種以上の金属の化合物を含む溶液で焼結銅系合金材を処理することが好ましい。例えば、上記金属の硫酸塩、酢酸塩、塩化物、リン酸塩、炭酸塩、若しくは水酸化物と言った金属イオン水溶液の形態、若しくは酸化物のコロイドゾルと言った形態のもので焼結銅系合金材を処理する。これにより、選択的化学エッチングを受けた焼結銅系合金材の表面に、金属リン酸塩および／または金属酸化物の層が設けられる。好ましい厚さは０．１〜２μｍ、特に０．２〜１μｍである。そして、この層によって、耐食性が向上し、かつ、上層の皮膜の密着性が向上する。
【００２４】
上記処理（選択的化学エッチング処理あるいは金属リン酸塩および／または金属酸化物層形成処理）が終わった後、速やかに水洗し、焼結銅系合金材に残存する酸を除去することは好ましい。例えば、焼結銅系合金材に酸が残存すると、耐食性低下の原因となる。特に、超音波洗浄すると、焼結銅系合金材表面に残存しているスマット等も除去され、より密着性に優れた表面が得られる。
【００２５】
上記水洗処理の後、アルカノールアミン等の有機アルカリ化合物を含む水溶液で処理することが好ましい。これによって、前工程における焼結銅系合金材中に残存した酸が中和され、耐食性が向上する。かつ、この上に形成される皮膜の密着性が向上する。有機アルカリ化合物としては、分子構造中に少なくとも一つのアミノ基を有する低分子化合物が好ましい。例えば、モノエタノールアミン、ジエタノールアミン、トリエタノールアミンの外、モルホリンやこれらの誘導体、各種アミノ基を有するアルコキシシランが挙げられる。これらの化合物は、表面の固体潤滑性皮膜の密着性や塗料の濡れ性を高め、実用上さらに優れた効果を与える。
【００２６】
上記のようにして処理された焼結銅系合金材の表面に皮膜、特に固体潤滑剤系皮膜が設けられる。
この皮膜としては、固体潤滑剤を含む塗膜がある。固体潤滑剤としては、例えばポリテトラフルオロエチレン（ＰＴＦＥ）、テトラフルオロパーフルオロアルキルビニルエーテル共重合体（ＰＦＡ）、グラファイト、二硫化モリブデン、二硫化タングステン、窒化ホウ素、フッ化タングステン、窒化チタン等が挙げられる。塗膜のバインダ成分としては、例えばポリエステル、ポリオレフィン、ポリウレタン、ポリアクリル、ポリアミドやポリイミド、エポキシ、更にはシリケート等の熱可塑性樹脂を適宜用いることが出来る。これらの塗料としては、例えば日本パーカライジング（株）製のＦＬ−Ｊ４６６８や川邑研究所（株）製のＥＢ３，ＬＨＦ４Ｂ等を用いることが出来る。そして、これら各種の成分を含む塗料をスプレー法、ディップ法やロールコータ法、或いは粉体法や電着法などにより塗布し、焼き付けることによって塗膜が得られる。塗膜の厚みは、例えば１〜４０μｍ、特に２〜２０μｍ、更には１〜１０μｍが好ましい。
【００２７】
本発明が対象とする燒結銅系合金としては、好ましくは、銅含有量が２０〜９５質量％、特に５０〜９０質量％の燒結銅系合金である。尚、Ｃｕ以外の成分としては、例えばＺｎ，Ｆｅ，Ｍｎ，Ａｌ，Ｃｏ，Ｐ，Ｍｏ等が挙げられる。又、Ｓｎ，Ｎｉ，Ｃ等も挙げられる。具体的には、例えばＢ０３１，Ｂ１１０，Ｂ０６２，Ｂ０６０等の燒結合金が挙げられる。
【００２８】
尚、選択的化学エッチング処理に先だって、脱脂洗浄などによって予め焼結銅系合金材表面の付着油分を除去しておくことは好ましい。
【００２９】
そして、上記のようにして得られた製品は、耐久性や耐焼付性（摺動性）が大幅に向している。
【００３０】
【発明の実施の形態】
本発明になる燒結材製品は、気孔径が１０〜２００μｍ（特に、２０〜１００μｍ）の気孔における（入口部での径）／（内部での径）の平均値が２以上である燒結銅系合金材と、前記燒結銅系合金材の上に設けられた皮膜とを具備する。特に、摺動性および耐食性に優れた燒結材製品であって、気孔率が２〜３５体積％（特に、１０〜２５体積％）で、かつ、気孔径が１０μｍ〜２００μｍ（特に、２０〜１００μｍ）の気孔における（入口部での径）／（内部での径）の平均値が２〜２０（特に、５〜２０）の燒結銅系合金材と、前記燒結銅系合金材の上に設けられた皮膜とを具備する。前記特徴の表面プロフィールのものは、選択的化学エッチング液で焼結銅系合金材を処理（例えば、浸漬やスプレー或いはフローコート等の手法により、選択的化学エッチング液に焼結銅系合金材を接触させる。）することで形成される。処理条件は、例えば室温〜５０℃の温度で、１〜１０分程度の時間である。更に、金属リン酸塩および／または金属酸化物の層を皮膜の下に具備する。皮膜は固体潤滑剤系皮膜である。
【００３１】
本発明になる燒結材製品の製造方法は、選択的化学エッチング液で燒結銅系合金材を処理するＡ工程と、前記Ａ工程の後、表面に皮膜を設けるＣ工程とを具備する。特に、選択的化学エッチング液で燒結銅系合金材を処理するＡ工程と、前記Ａ工程の後、表面に金属リン酸塩および／または金属酸化物の層を設けるＢ工程と、前記Ｂ工程の後、表面に皮膜を設けるＣ工程とを具備する。
【００３２】
上記Ａ工程で用いられる選択的化学エッチング液は、好ましくは過酸化物、ペルオキソ化合物、クロム酸および過マンガン酸の群の中から選ばれる一種または二種以上の化合物を含む溶液である。特に、過酸化物やペルオキソ化合物を含む水溶液である。ペルオキソ化合物としては、例えばペルオキソ硫酸、ペルオキソりん酸、ペルオキソバナジン酸、ペルオキソニオブ酸、ペルオキソタンタル酸、ペルオキソほう酸、ペルオキソチタン酸、ペルオキソタングステン酸、ペルオキソモリブデン酸、ペルオキソクロム酸などやこれらの可溶性塩が好ましい。特に、ペルオキソ硫酸やその塩である。中でも、ペルオキソ二硫酸のアンモニウム塩、ナトリウム塩、カリウム塩は特に好ましい。好ましい過酸化物は過酸化水素である。これらの水溶液における過酸化物やペルオキソ化合物等の好ましい濃度は１〜３０質量％、特に３〜２０質量％である。選択的化学エッチング液は、好ましくは、過酸化物あるいはペルオキソ化合物と共に、りん酸、硫酸、硝酸、塩酸、フッ化水素酸、ジルコンフッ酸、チタンフッ酸、チタン酸、モリブデン酸、タングステン酸、バナジン酸、ニオブ酸、及び有機キレート剤（有機キレート剤としては特に限定されないが、銅に対してキレート効果を持つものが好ましく、例えば酒石酸、クエン酸、ＥＤＴＡ、有機ホスホン酸、フィチン酸など）の群の中から選ばれる一種または二種以上の化合物も含む。特に好ましい組み合わせの選択的化学エッチング液は、例えばリン酸−ペルオキソ硫酸、ペルオキソりん酸−硫酸、りん酸−過酸化水素、酒石酸−過酸化水素、りん酸−硝酸−過酸化水素、硫酸−過酸化水素などの水溶液である。選択的化学エッチング液のｐＨは、特に、１〜５である。このｐＨ調整は、アンモニア水、炭酸アンモニウム、水酸化ナトリウム、炭酸ナトリウム、水酸化カリウムなどのアルカリを用いて行える。尚、選択的化学エッチング液に、りん酸、硫酸、硝酸、塩酸、フッ化水素酸、ジルコンフッ酸、チタンフッ酸、チタン酸、モリブデン酸、タングステン酸、バナジン酸、ニオブ酸、及び有機キレート剤が含まれていなかった場合、工程数の増加にはなるが、選択的化学エッチング処理の後、前記の液で後処理する。
【００３３】
選択的化学エッチング処理の後、好ましくは、亜鉛、カルシウム、マグネシウム、マンガン、ニッケル、コバルト、モリブデン、タングステン、銅、錫、チタン、ジルコニウム、バナジウム、インジウム、及びクロムの群の中から選ばれる一種または二種以上の金属の化合物を含む溶液で焼結銅系合金材を処理する。例えば、上記金属の硫酸塩、酢酸塩、塩化物、リン酸塩、炭酸塩、若しくは水酸化物と言った金属イオン（例えば、０．０２〜２質量％程度）水溶液の形態、若しくは酸化物のコロイドゾルと言った形態のもので焼結銅系合金材を処理する。これにより、厚さが０．１〜２μｍ、特に０．２〜１μｍの金属リン酸塩および／または金属酸化物の層が設けられる。
【００３４】
上記処理（選択的化学エッチング処理あるいは金属リン酸塩および／または金属酸化物層形成処理）が終わった後、好ましくは、速やかに水洗、特に超音波洗浄し、焼結銅系合金材に残存する酸を除去する。
【００３５】
上記水洗処理の後、好ましくは、アルカノールアミン等の有機アルカリ化合物を含む水溶液で処理する。有機アルカリ化合物としては、分子構造中に少なくとも一つのアミノ基を有する低分子化合物が挙げられる。例えば、モノエタノールアミン、ジエタノールアミン、トリエタノールアミンの外、モルホリンやこれらの誘導体、各種アミノ基を有するアルコキシシランが挙げられる。
【００３６】
上記のようにして処理された焼結銅系合金材の表面に皮膜、特に固体潤滑剤系皮膜が設けられる。この皮膜としては、固体潤滑剤を含む塗膜がある。固体潤滑剤としては、例えばＰＴＦＥ，ＴＰＡ，グラファイト、二硫化モリブデン、二硫化タングステン、窒化ホウ素、フッ化タングステン、窒化チタン等が挙げられる。塗膜のバインダ成分としては、例えばポリエステル、ポリオレフィン、ポリウレタン、ポリアクリル、ポリアミドやポリイミド、エポキシ、更にはシリケート等の熱可塑性樹脂を適宜用いることが出来る。これらの塗料としては、例えば日本パーカライジング社のＦＬ−Ｊ４６６８や川邑研究所（株）製のＥＢ３，ＬＨＦ４Ｂ等を用いることが出来る。そして、これら各種の成分を含む塗料をスプレー法、ディップ法やロールコータ法、或いは粉体法や電着法などにより塗布し、焼き付けることによって、例えば２〜２０μｍ、特に１〜１０μｍの厚さの塗膜が得られる。
【００３７】
本発明が対象とする燒結銅系合金としては、好ましくは、銅含有量が２０〜９５質量％、特に５０〜９０質量％の燒結銅系合金である。尚、Ｃｕ以外の成分としては、例えばＺｎ，Ｆｅ，Ｍｎ，Ａｌ，Ｃｏ，Ｐ，Ｍｏ等が挙げられる。又、Ｓｎ，Ｎｉ，Ｃ等も挙げられる。具体的には、例えばＢ０３１，Ｂ１１０，Ｂ０６２，Ｂ０６０等の燒結合金が挙げられる。
【００３８】
以下、具体的な実施例を比較例と共に挙げて説明する。
【実施例】
［実施例１］
粒径が１５０μｍ以下の銅合金粉末を用いて１５０〜３５０ＭＰａの成型圧で所定の形状に成型し、この後アンモニア分解ガス雰囲気下において７００〜９００℃の条件で４０分間かけて燒結し、そしてサイジング圧が１００〜４００ＭＰａで矯正した。
このようにして得られた燒結銅系合金材Ｂ０３１（Ｃｕ８５質量％、Ｓｎ１０質量％、Ｃ５質量％）からなる摺動部品を、先ず、アルカリ脱脂剤（ＦＣ−３１５：日本パーカライジング（株）製）を使用して濃度２０ｇ／ｌ，６０℃で２分間脱脂、水洗した。そして、ペルオキソ二硫酸カリウム（濃度５質量％）と硫酸（濃度５質量％）とを含む水溶液に２７℃で１８０秒間浸漬し、流水で洗浄した。
この後、日本パーカライジング（株）製のＦＬ−Ｊ４６６８（主成分はＰＴＦＥ）を乾燥厚が３μｍとなるようにスプレーガンで塗布し、２００℃で焼き付けた。
【００３９】
［実施例２］
実施例１と同様にして得た燒結銅系合金材製摺動部品を、先ず、アルカリ脱脂剤（ＦＣ−３１５：日本パーカライジング（株）製）を使用して濃度２０ｇ／ｌ，６０℃で２分間脱脂、水洗した。そして、ペルオキソリン酸ナトリウム（濃度５質量％）とリン酸（濃度１０質量％）とを含む水溶液に２７℃で１８０秒間浸漬し、次いで流水で洗浄した。
この後、川邑研究所（株）製ＬＨＦ４Ｂ（主成分はＰＴＦＥ）を乾燥膜厚が４μｍとなるようスプレーガンで塗布し、２００℃で焼き付けた。
【００４０】
［実施例３］
実施例１と同様にして得た燒結銅系合金材製摺動部品を、先ず、アルカリ脱脂剤（ＦＣ−３１５：日本パーカライジング（株）製）を使用して濃度２０ｇ／ｌ，６０℃で２分間脱脂、水洗した。この後、クロム酸（濃度５質量％）と過酸化水素（濃度５質量％）とを含む水溶液に２７℃で１８０秒間浸漬し、そして流水で洗浄した。
次いで、リン酸（５質量％）と硝酸亜鉛（２質量％）とを含む水溶液に４５℃で６０秒間浸漬し、そして超音波（２５ＫＨｚ×３０秒）水洗した。
この後、日本パーカライジング（株）製のＦＬ−Ｊ４６６８（主成分はＰＴＦＥ）を乾燥厚が３μｍとなるようにスプレーガンで塗布し、２００℃で焼き付けた。
【００４１】
［実施例４］
実施例１と同様にして得た燒結銅系合金材製摺動部品を、先ず、アルカリ脱脂剤（ＦＣ−３１５：日本パーカライジング（株）製）を使用して濃度２０ｇ／ｌ，６０℃で２分間脱脂、水洗した。この後、ペルオキソ二硫酸カリウム（濃度５質量％）と硫酸（濃度５質量％）とを含む水溶液に２７℃で１８０秒間浸漬し、そして流水で洗浄した。
次いで、モノエタノールアミン（濃度０．５質量％）水溶液中に１５秒間浸漬し、引き上げてから１２０℃で１０秒間乾燥した。
この後、日本パーカライジング（株）製のＦＬ−Ｊ４６６８（主成分はＰＴＦＥ）を乾燥厚が３μｍとなるようにスプレーガンで塗布し、２００℃で焼き付けた。
【００４２】
［比較例１］
実施例１と同様にして得た燒結銅系合金材製摺動部品を、先ず、アルカリ脱脂剤（ＦＣ−３１５：日本パーカライジング（株）製）を使用して濃度２０ｇ／ｌ，６０℃で２分間脱脂、水洗した。そして、塩酸（濃度１０質量％）水溶液に２７℃で１８０秒間浸漬し、次いで流水で洗浄した。
この後、日本パーカライジング（株）製のＦＬ−Ｊ４６６８（主成分はＰＴＦＥ）を乾燥厚が３μｍとなるようにスプレーガンで塗布し、２００℃で焼き付けた。
【００４３】
［特性］
上記各例で得たものについて、潤滑膜の密着性、耐食性、摺動性を調べたので、その結果を表−１に示す。又、エッチング処理後における焼結銅系合金材表面プロフィールを調べたので、これについても併せて表−１に示す。
【００４４】
2004068069.tif 000002
【００４５】
密着性：カッターナイフを使用し、１ｍｍ各の碁盤目を１００個カットしてセロハン粘着テープを貼り付け、引き剥がして全く剥離しなかったものを◎、３個以内のものを○、４〜２０個剥離したものを△、２０個を超えて剥離したものを×で表示した。
耐食性：ＪＩＳ−Ｋ５４００塩水噴霧試験法に準じて耐食性試験を行い、４８０時間錆の発生が認められなかったものを合格（○）とし、錆の発生が認められたものを不合格（△）とした。
摺動性：ＳＲＶ摩擦磨耗試験機を使用し、焼き付きが発生するまでの荷重（Ｎ）が５０００Ｎ以上のものを◎、４０００〜５０００Ｎのものを○、２０００〜４０００Ｎのものを△、２０００Ｎ未満のものを×で表示した。荷重は５０Ｎ／ｍｉｎの速度でステップアップし、振動数が５０Ｈｚ、振幅が２ｍｍ、相手剤として１０ｍｍφのＳＵＪ−２製鋼球を使用した。尚、潤滑剤は使用しなかった。
気孔率：ＩＳＯ２７３８　　Ｐｅｒｍｅａｂｌｅ　ｓｉｎｔｅｒｅｄ　ｍｅｔａｌ　ｍａｔｅｒｉａｌｓ−Ｄｅｔｅｒｍｉｎａｔｉｏｎ　ｏｆ　ｄｅｎｓｔｙ，　ｏｉｌ　ｃｏｎｔｅｎｔ　ａｎｄ　ｏｐｅｎ　ｐｏｒｏｓｉｔｙに準じて測定した。
気孔径比（気孔径が２０μｍ〜１００μｍの気孔における（入口部での径）／（内部での径）の平均値）：顕微鏡と気孔定量装置を使用し、先ず、燒結材表面部である入口部での気孔径を求め、次に燒結材中央部である内部での気孔径を求め、その商を計算し、そして平均値を算出した。
【００４６】
これによれば、本発明になる燒結材製品は、選択的化学エッチング液による処理によって、その上に設けられた皮膜の密着性に優れており、かつ、耐食性や摺動性にも優れていることが判る。
尚、比較例１からも判る通り、単なるエッチングでは選択的化学エッチングが行われず、実施例と同様な皮膜が設けられても、皮膜の密着性は悪く、しかも耐食性・摺動性も劣っている。
【００４７】
【発明の効果】
ＰＴＦＥや二硫化モリブデンなどの固体潤滑剤の膜を強固に密着固定でき、無給油環境下や腐食性環境下においても良好な摺動性や耐焼付性の焼結銅系合金材製品が得られる。